(57)【要約】【課題】撥液性と耐水性を有する塗膜を提供すること。撥液性と耐水性を有する物品を提供すること。【解決手段】（Ａ）一般式（Ｒ１Ｏ）３ＳｉＲ２で表されるトリアルコキシアルキルシラン（式中、Ｒ１は、それぞれ独立して、炭素数１〜４のアルキル基であり、Ｒ２は、炭素数６〜１６のアルキル基である）と、（Ｂ）一般式（Ｒ３Ｏ）４Ｓｉで表されるテトラアルコキシシラン（式中、Ｒ３は、それぞれ独立して、炭素数１〜４のアルキル基である）と、（Ｃ）触媒とを含み、前記（Ｂ）と（Ａ）とのモル比（Ｂ）／（Ａ）が、０．３〜２００である塗料組成物から形成された塗膜であって、塗膜中のＳｉ−ＯＨ基と、Ｓｉ−Ｏ−Ｓｉ結合との比率（Ｓｉ−ＯＨ基／Ｓｉ−Ｏ−Ｓｉ結合）が、０．４以下である、塗膜。【選択図】なし【特許請求の範囲】
【請求項１】
（Ａ）一般式（Ｒ１Ｏ）３ＳｉＲ２で表されるトリアルコキシアルキルシラン（式中、Ｒ１は、それぞれ独立して、炭素数１〜４のアルキル基であり、Ｒ２は、炭素数６〜１６のアルキル基である）と、
（Ｂ）一般式（Ｒ３Ｏ）４Ｓｉで表されるテトラアルコキシシラン（式中、Ｒ３は、それぞれ独立して、炭素数１〜４のアルキル基である）と、
（Ｃ）触媒とを含み、
前記（Ｂ）と（Ａ）とのモル比（Ｂ）／（Ａ）が、０．３〜２００である塗料組成物から形成された塗膜であって、
塗膜中のＳｉ−ＯＨ基と、Ｓｉ−Ｏ−Ｓｉ結合との比率（Ｓｉ−ＯＨ基／Ｓｉ−Ｏ−Ｓｉ結合）が、０．４以下である、塗膜。
【請求項２】
請求項１に記載の塗膜を表面に有する、物品。
【発明の詳細な説明】
【技術分野】
【０００１】
本発明は、塗膜および物品に関する。
【背景技術】
【０００２】
屋外で風雨にさらされる建築物や車両などでは、これらの建築物や車両などの汚れ、腐食、劣化などの防止のために保護対象物の素地に撥水性塗膜などが施されることがある。
【０００３】
例えば、特許文献１では、自動車・建材用ガラスの雨滴除去性の向上や防曇製の発現による視界確保や汚れ付着防止などのための表面改質技術として、固体表面に形成させた有機−無機透明ハイブリッド皮膜であって、所定のモル比で混合されている有機シランと金属アルコキシドを、有機溶媒、水、触媒として塩酸を含む溶液中で共加水分解・縮重合することにより得られた有機−無機透明ハイブリッド皮膜を提案している。
【０００４】
しかし、特許文献１で実際に測定および評価しているのは、撥水／撥油性、耐指紋付着性および防曇性のみである（特許文献１の［０１１１］）。
【先行技術文献】
【特許文献】
【０００５】
【特許文献１】特開２０１３−２１３１８１号公報
【発明の概要】
【発明が解決しようとする課題】
【０００６】
しかし、本発明者らが検討した結果、特許文献１のハイブリッド皮膜では、降雨後や没水後など、当該ハイブリッド皮膜が多量の水に濡れた後（例えば、室温で３時間没水後）には撥液性が失われることが分かった。屋外で使用する塗膜では、多量の水に濡れた後でも撥液すること、すなわち、撥液性と耐水性を有することが必須である。
【０００７】
そこで、本発明は、撥液性と耐水性を有する塗膜を提供することを目的とする。
【０００８】
本発明の別の目的は、撥液性と耐水性を有する物品を提供することである。
【課題を解決するための手段】
【０００９】
本発明に係る塗膜は、
（Ａ）一般式（Ｒ１Ｏ）３ＳｉＲ２で表されるトリアルコキシアルキルシラン（式中、Ｒ１は、それぞれ独立して、炭素数１〜４のアルキル基であり、Ｒ２は、炭素数６〜１６のアルキル基である）と、
（Ｂ）一般式（Ｒ３Ｏ）４Ｓｉで表されるテトラアルコキシシラン（式中、Ｒ３は、それぞれ独立して、炭素数１〜４のアルキル基である）と、
（Ｃ）触媒とを含み、
前記（Ｂ）と（Ａ）とのモル比（Ｂ）／（Ａ）が、０．３〜２００である塗料組成物から形成された塗膜であって、
塗膜中のＳｉ−ＯＨ基と、Ｓｉ−Ｏ−Ｓｉ結合との比率（Ｓｉ−ＯＨ基／Ｓｉ−Ｏ−Ｓｉ結合）が、０．４以下である、塗膜である。塗膜がこのような塗料組成物から形成されており、かつ、当該塗膜中の比率（Ｓｉ−ＯＨ基／Ｓｉ−Ｏ−Ｓｉ結合）が特定範囲であることにより、塗膜は撥液性と耐水性を有する。
【００１０】
本発明に係る物品は、上記塗膜を表面に有する物品である。これにより、物品は、撥液性と耐水性を有する。
【発明の効果】
【００１１】
本発明によれば、撥液性と耐水性を有する塗膜を提供することができる。また、本発明によれば、撥液性と耐水性を有する物品を提供することができる。
【発明を実施するための形態】
【００１２】
以下、本発明の実施形態について説明する。これらの記載は、本発明の例示を目的とするものであり、本発明を何ら限定するものではない。
【００１３】
本明細書では、塗膜が多量の水に濡れることを没水ということがある。
【００１４】
本発明において、撥液性は、撥水性および撥油性を意味する。
【００１５】
本発明において、Ｒ１、Ｒ２、Ｒ３について、これらが非置換のアルキル基であるとは、アルキル基が、ヘテロ原子（例えば、酸素原子、窒素原子、ハロゲン）およびヘテロ原子を有する官能基で置換されていないことを意味する。
【００１６】
本発明において、塗膜中のＳｉ−ＯＨ基と、Ｓｉ−Ｏ−Ｓｉ結合との比率（Ｓｉ−ＯＨ基／Ｓｉ−Ｏ−Ｓｉ結合）は、実施例に記載の測定法により求める。
【００１７】
本発明において、素地は、塗料組成物が塗装される表面であり、被塗装物の未塗装表面および既塗装表面の両者を含む。
【００１８】
本発明において、２以上の実施形態を任意に組み合わせることができる。
【００１９】
本発明において、塗料と塗料組成物は相互互換的に用いることができる。
【００２０】
本明細書では、（Ａ）一般式（Ｒ１Ｏ）３ＳｉＲ２で表されるトリアルコキシアルキルシラン（式中、Ｒ１は、それぞれ独立して、炭素数１〜４のアルキル基であり、Ｒ２は、炭素数６〜１６のアルキル基である）、（Ｂ）一般式（Ｒ３Ｏ）４Ｓｉで表されるテトラアルコキシシラン（式中、Ｒ３は、それぞれ独立して、炭素数１〜４のアルキル基である）および（Ｃ）触媒をそれぞれ、（Ａ）成分、（Ｂ）成分および（Ｃ）成分ということがある。
【００２１】
（塗膜）
本発明に係る塗膜は、
（Ａ）一般式（Ｒ１Ｏ）３ＳｉＲ２で表されるトリアルコキシアルキルシラン（式中、Ｒ１は、それぞれ独立して、炭素数１〜４のアルキル基であり、Ｒ２は、炭素数６〜１６のアルキル基である）と、
（Ｂ）一般式（Ｒ３Ｏ）４Ｓｉで表されるテトラアルコキシシラン（式中、Ｒ３は、それぞれ独立して、炭素数１〜４のアルキル基である）と、
（Ｃ）触媒とを含み、
前記（Ｂ）と（Ａ）とのモル比（Ｂ）／（Ａ）が、０．３〜２００である塗料組成物から形成された塗膜であって、
塗膜中のＳｉ−ＯＨ基と、Ｓｉ−Ｏ−Ｓｉ結合との比率（Ｓｉ−ＯＨ基／Ｓｉ−Ｏ−Ｓｉ結合）が、０．４以下である、塗膜である。
【００２２】
本発明に係る塗膜は、上記の特定のモル比で配合された（Ａ）成分と（Ｂ）成分を含む塗料組成物から形成された塗膜である。塗膜の形成時に、（Ａ）成分と（Ｂ）成分が共に有するアルコキシ基の加水分解反応によって、Ｓｉ−ＯＨ基（シラノール基）が生成し、このシラノール基の縮合反応によってＳｉ−Ｏ−Ｓｉ結合（シロキサン結合）が生成して、シロキサン骨格を有するシリコーンポリマーとなり、塗膜が形成される。このような塗料組成物から形成された塗膜中のＳｉ−ＯＨ基と、Ｓｉ−Ｏ−Ｓｉ結合との比率（Ｓｉ−ＯＨ基／Ｓｉ−Ｏ−Ｓｉ結合、ここで、分子がＳｉ−ＯＨ基であり、分母がＳｉ−Ｏ−Ｓｉ結合である）が、０．４以下であることにより、撥液性と耐水性を有する（没水後にも撥液性を有する）。
【００２３】
本発明に係る塗膜中のＳｉ−ＯＨ基と、Ｓｉ−Ｏ−Ｓｉ結合との比率（Ｓｉ−ＯＨ基／Ｓｉ−Ｏ−Ｓｉ結合）は、０．４以下であり、０．１〜０．３であることが好ましい。
【００２４】
（塗膜の形成方法）
本発明に係る塗膜の形成方法は、塗膜中のＳｉ−ＯＨ基と、Ｓｉ−Ｏ−Ｓｉ結合との比率（Ｓｉ−ＯＨ基／Ｓｉ−Ｏ−Ｓｉ結合）を０．４以下とすることができる方法であれば特に限定されない。本発明に係る塗膜の形成方法の一実施形態では、素地の表面に、後述する塗料組成物を塗装して皮膜を形成する工程と、前記皮膜を−５〜１００℃で、加熱してまたは加熱せずに乾燥させて、塗膜を形成する工程を含み、前記塗料組成物が、（Ａ）成分と、（Ｂ）成分と、触媒とを含み、前記触媒が、酸と、有機金属化合物および金属錯体からなる群より選択される１種以上とを含む。このような触媒を用いることにより、塗膜中のＳｉ−ＯＨ基と、Ｓｉ−Ｏ−Ｓｉ結合との比率（Ｓｉ−ＯＨ基／Ｓｉ−Ｏ−Ｓｉ結合）が０．４以下となり、塗膜に耐水性が付与される。
【００２５】
本発明に係る塗膜の形成方法の別の実施形態では、素地の表面に、上記の塗料組成物を塗装して皮膜を形成する工程と、前記皮膜を−５〜１００℃で、加熱してまたは加熱せずに乾燥させて、プレ塗膜を形成する工程と、得られたプレ塗膜を塩基で処理する工程とを含み、前記塗料組成物が、（Ａ）成分と、（Ｂ）成分と、（Ｃ）成分とを含む。塩基で処理することにより、プレ塗膜中の（Ａ）成分および（Ｂ）成分の加水分解反応と縮合反応が進み、塗膜に耐水性が付与される。
【００２６】
塗膜を塩基で処理する工程において、塩基としては、例えば、アンモニア、ジメチルアミン、トリメチルアミン、エチルアミンなどが挙げられる。塩基で処理する方法としては、例えば、気体状のアンモニアが充填された密閉空間内に塗膜を静置する方法；気体状のアンモニアまたは塩基性の水溶液を塗膜に霧状に吹き付ける方法；塩基性の水溶液を浸した布または紙などを塗膜表面に貼り付けて静置する方法などが挙げられる。
【００２７】
塗料組成物を塗装する素地は、特に限定されず、適宜選択することができる。素地となり得る被塗装物としては、例えば、自動車、電車、バス、タクシーなどの車両；船；飛行機、ヘリコプターなどの航空機；戸建住宅、マンションなどの集合住宅、オフィスビル、公共施設、商業施設、研究施設、軍事施設、トンネルなどの建築物ないし建造物の壁面、床面、天井、屋根、柱、看板、電子看板（デジタルサイネージ）、ドア、門；橋；自動販売機；道路標識；信号；街灯；ＬＥＤ方式、液晶方式、電球方式などの電光掲示板；建築現場の建築材料、作業機械、建築機械；石碑；墓石；衣類；靴などの履物；傘などの雨具；包装材；メガネ、望遠鏡、カメラ、ビデオカメラなどのレンズ；鏡などが挙げられる。
【００２８】
素地の種類としては、例えば、アクリル樹脂、メタクリル樹脂、アルキド樹脂、フェノール樹脂、エポキシ樹脂、イソシアネート樹脂、メラミン樹脂、シリコーン樹脂、ポリエステル樹脂、ポリウレタン樹脂、フッ素樹脂、ゴムなどの有機ないしプラスチック材料；ガラス；ブリキ、鉄材、鋼材、銅材、金、銀、アルミニウムなどの金属；アスファルト；セラミック；コンクリート、モルタル、れんが、スレート、大理石などの石材；木材、合板などが挙げられる。
【００２９】
素地は被塗装物の未塗装表面と既塗装表面のいずれでもよい。既塗装表面の場合、塗料組成物が塗装される下地層は、公知の塗膜から適宜選択することができる。このような下地層としては、例えば、エナメル塗料の塗膜、クリヤー塗料の塗膜などが挙げられる。
【００３０】
素地に塗料組成物を塗装する方法は、特に限定されず、公知の方法から適宜選択して用いることができる。塗装方法としては、例えば、浸漬法、スプレー塗り、カーテンコーティング、はけ塗り、ロールコーティング、バーコーティングなどが挙げられる。
【００３１】
塗装量は特に限定されず、適宜調整すればよい。
【００３２】
素地の表面に、塗料組成物を塗装した後または塗装しながら、−５〜１００℃で、加熱してまたは加熱せずに乾燥させて、塗膜を形成する。
【００３３】
乾燥時間は特に限定されず、適宜調整すればよい。例えば、温度２３℃であれば、１２時間〜１週間、温度６０℃であれば５分〜３０分程度で乾燥させることができる。
【００３４】
以下、本発明に係る塗膜を形成する塗料組成物を説明する。
【００３５】
（塗料組成物）
本発明に係る塗膜を形成する塗料組成物は、
（Ａ）一般式（Ｒ１Ｏ）３ＳｉＲ２で表されるトリアルコキシアルキルシラン（式中、Ｒ１は、それぞれ独立して、炭素数１〜４のアルキル基であり、Ｒ２は、炭素数６〜１６のアルキル基である）と、
（Ｂ）一般式（Ｒ３Ｏ）４Ｓｉで表されるテトラアルコキシシラン（式中、Ｒ３は、それぞれ独立して、炭素数１〜４のアルキル基である）と、
（Ｃ）触媒とを含み、
前記（Ｂ）と（Ａ）とのモル比（Ｂ）／（Ａ）が、０．３〜２００である。
【００３６】
＜（Ａ）成分＞
（Ａ）成分は、一般式（Ｒ１Ｏ）３ＳｉＲ２で表されるトリアルコキシアルキルシランであり、式中、Ｒ１は、それぞれ独立して、炭素数１〜４のアルキル基であり、Ｒ２は、炭素数６〜１６のアルキル基である。（Ａ）成分は、１種単独で、または２種以上を組み合わせて用いてもよい。
【００３７】
（Ａ）成分のアルコキシ基（Ｒ１Ｏ）のＲ１の炭素数は、１〜４である。一実施形態では、Ｒ１の炭素数は、１〜２であり、別の実施形態では、Ｒ１の炭素数は、１であり、別の実施形態では、Ｒ１の炭素数は、２である。一実施形態では、（Ａ）成分の３つあるアルコキシ基（Ｒ１Ｏ）は全て同じである。Ｒ１の炭素数が５以上では、塗膜の撥液性が高まらない。
【００３８】
（Ａ）成分のアルキル基（Ｒ２）の炭素数は、６〜１６である。Ｒ２の炭素数は、８〜１４であることが好ましく、１０〜１２であることがより好ましい。Ｒ２の炭素数が５以下または１７以上の場合は、塗膜の撥液性が高まらない。一実施形態では、Ｒ２の炭素数は、６、８、１０、１２、１４および１６から選択されるいずれかである。
【００３９】
（Ａ）成分のＲ１とＲ２は、それぞれ、直鎖状および分岐状のいずれであってもよく、置換されていてもよく、非置換であってもよい。
【００４０】
塗料組成物中の（Ａ）成分の含有量は、（Ｂ）と（Ａ）とのモル比（Ｂ）／（Ａ）（分子が（Ｂ）成分のモル、分母が（Ａ）成分のモルである）が０．３〜２００であれば特に限定されず、適宜調整すればよい。
【００４１】
（Ｂ）と（Ａ）とのモル比（Ｂ）／（Ａ）は、０．３〜２００である。当該モル比がこの範囲外の場合では、塗膜の撥液性が高まらない。一実施形態では、モル比（Ｂ）／（Ａ）は、０．５以上であり、１以上であり、４以上であり、または４０以上である。一実施形態では、モル比（Ｂ）／（Ａ）は、４０以下であり、１６以下であり、または４以下である。別の実施形態では、モル比（Ｂ）／（Ａ）は、０．５〜４０である。さらに別の実施形態では、モル比（Ｂ）／（Ａ）は、０．５〜１６である。
【００４２】
＜（Ｂ）成分＞
（Ｂ）成分は、一般式（Ｒ３Ｏ）４Ｓｉで表されるテトラアルコキシシランであり、式中、Ｒ３は、それぞれ独立して、炭素数１〜４のアルキル基である。（Ｂ）成分は、１種単独で、または２種以上を組み合わせて用いてもよい。
【００４３】
（Ｂ）成分のアルコキシ基（Ｒ３Ｏ）のＲ３の炭素数は、１〜４である。一実施形態では、Ｒ３の炭素数は、１〜２であり、別の実施形態では、Ｒ３の炭素数は、１であり、別の実施形態では、Ｒ３の炭素数は、２である。一実施形態では、（Ｂ）成分の３つあるアルコキシ基（Ｒ３Ｏ）は全て同じである。Ｒ３の炭素数が５以上では、塗膜の撥液性が高まらない。
【００４４】
（Ｂ）成分のＲ３は、直鎖状および分岐状のいずれであってもよく、置換されていてもよく、非置換であってもよい。
【００４５】
塗料組成物中の（Ｂ）成分の含有量は、（Ｂ）と（Ａ）とのモル比（Ｂ）／（Ａ）が０．３〜２００であれば特に限定されず、適宜調整すればよい。
【００４６】
＜（Ｃ）成分＞
（Ｃ）成分は、（Ａ）成分と（Ｂ）成分のアルコキシ基の加水分解反応を促進する、または（Ａ）成分と（Ｂ）成分の縮合反応を促進する働きを有する触媒である。このような触媒としては、例えば、酸、有機金属化合物、金属錯体、塩基、アミノ化合物などが挙げられる。触媒は、１種単独で、または２種以上を組み合わせて用いてもよい。
【００４７】
（Ｃ）成分としての酸は、例えば、無機酸、有機酸などが挙げられる。
【００４８】
（Ｃ）成分の無機酸としては、例えば、硫酸、亜硫酸、発煙硫酸（オレウム）、フッ化水素酸、塩酸、臭化水素酸、リン酸、亜リン酸、二リン酸、硝酸、硫化水素、ヨウ素酸などが挙げられる。
【００４９】
（Ｃ）成分の有機酸としては、例えば、乳酸、酒石酸、クエン酸、マンデル酸、２−ヒドロキシイソ酪酸、キナ酸、リンゴ酸などの２−ヒドロキシカルボン酸、ギ酸、酢酸、３−ヒドロキシイソ酪酸、モノクロロ酢酸、ジクロロ酢酸、トリクロロ酢酸、モノフルオロ酢酸、ジフルオロ酢酸、トリフルオロ酢酸、ｐ−トルエンスルホン酸、ベンゼンスルホン酸、エチルスルホン酸、メチルスルホン酸、エチレンジスルホン酸、ドデシルスルホン酸、トリフルオロメチルスルホン酸、パーフルオロアルキルカルボン酸類、パーフルオロアルキルスルホン酸類、マレイン酸、ピクリン酸、トリヒドロキシ安息香酸、トリニトロフェノール、スルファミン酸、フルオロケイ酸、クロロスルホン酸、フルオロスルホン酸などが挙げられる。
【００５０】
（Ｃ）成分として無機酸または有機酸を用いる場合、含有量は適宜調節すればよい。無機酸の濃度は、一実施形態では、０．０００１〜１ｍｏｌ／Ｌであり、別の実施形態では、０．００１〜０．１ｍｏｌ／Ｌである。有機酸の濃度は、一実施形態では、０．００１〜０．５ｍｏｌ／Ｌであり、別の実施形態では、０．０５〜０．５ｍｏｌ／Ｌである。
【００５１】
（Ｃ）成分としての有機金属化合物は、例えば、ジブチルスズジアセテート、ジブチルスズジオクチレート、ジブチルスズジラウレートなどの有機スズ化合物；アルミニウムトリス（アセチルアセトン）、アルミニウムトリス（アセトアセテートエチル）、アルミニウムジイソプロポキシ（アセトアセテートエチル）などの有機アルミニウム化合物；ジルコニウム（アセチルアセトン）、ジルコニウムトリス（アセチルアセトン）、ジルコニウムテトラキス（エチレングリコールモノメチルエーテル）、ジルコニウムテトラキス（エチレングリコールモノエチルエーテル）、ジルコニウムテトラキス（エチレングリコールモノブチルエーテル）などの有機ジルコニウム化合物；チタニウムテトラキス（エチレングリコールモノメチルエーテル）、チタニウムテトラキス（エチレングリコールモノエチルエーテル）、チタニウムテトラキス（エチレングリコールモノブチルエーテル）などの有機チタニウム化合物などが挙げられる。
【００５２】
（Ｃ）成分としての金属錯体は、金属（中心金属）および配位子を有するものであればよく、公知の金属錯体を用いることができる。
【００５３】
金属錯体の金属としては、特に限定されず、適宜選択して用いることができる。一実施形態では、金属錯体の金属は、アルミニウム、チタン、ジルコニウム、クロム、コバルト、鉄、マンガン、ニッケル、スズおよび亜鉛からなる群より選択される１以上である。別の実施形態では、金属錯体の金属は、アルミニウム、チタンおよびジルコニウムからなる群より選択される１以上である。
【００５４】
金属錯体の配位子としては、特に限定されず、適宜選択して用いることができる。配位子は、配位子中の１以上の原子で金属（中心金属）に配位すればよく、単座配位子として配位してもよいし、多座配位子として配位してもよい。例えば、アセチルアセトナト配位子は、エノール形キレート配位してもよいし；１つの酸素原子で単座配位してもよいし；ケト形のメチレン基からプロトンが解離し、中央の炭素原子がσ結合で配位してもよいし；メチル基のプロトンが外れて生ずるメチレンの炭素がσ結合で配位してもよいし；エノール形の３つの炭素原子が配位してもよいし；これらの配位の組み合わせでもよい。
【００５５】
金属錯体の配位子としては、例えば、メトキシ、エトキシ、ｎ−プロポキシ（ｎ−プロピルオキシともいう）、イソプロポキシ（イソプロピルオキシともいう）、ｎ−ブトキシ、ｔｅｒｔ−ブトキシ、ｓｅｃ−ブトキシ、ｎ−オクトキシ、２−エチルヘキソキシ（２−エチルヘキシルオキシともいう）、ｔｅｒｔ−アミルオキシ（Ｏ−t−Ｃ５Ｈ１１）、ステアリルオキシ（ＯＣ１８Ｈ３７）などの直鎖状または分岐状のアルコキシド；アセチルアセトネート（アセチルアセトナトともいう、Ｃ５Ｈ７Ｏ２−）、エチルアセトアセテート（エチルアセトアセタトともいう、Ｃ６Ｈ９Ｏ３−）、イソブチルアセトアセテート、２−エチルヘキシルアセトアセテート、ドデシルアセトアセテート、オレイルアセトアセテート；リン酸、ドデシルベンゼンスルホン酸、塩化ジルコニル、２−エチル−３−ヒドロキシヘキソキシ（Ｃ８Ｈ１７Ｏ２−、２−エチル−３−オキソヘキシルオキシともいう）、オクチレングリコレート、アミノエタノレート、メチルアミノエタノレート、エチルアミノエタノレート、ジエタノールアミネート、トリエタノールアミネート、アミノエチルアミノエタノレート（ＯＣ２Ｈ４ＮＨＣ２Ｈ４ＮＨ２）、ラクテート（［ＯＣＨ（ＣＨ３）ＣＯＯＨ］）、ラクテートアンモニウム塩（［ＯＣＨ（ＣＨ３）ＣＯＯ−］ＮＨ４＋）、１，３−プロパンジオキシ（Ｃ３Ｈ６Ｏ２２−）などが挙げられる。
【００５６】
一実施形態では、金属錯体の配位子は、アルコキシド以外の配位子であり、換言するとアルコキシドを含まない。別の実施形態では、金属錯体の配位子は、キレート型配位子（例えば、アセチルアセトネートおよびエチルアセトアセテート）である。
【００５７】
金属錯体は、例えば、上記金属と上記配位子との組み合わせでもよく、適宜選択して用いることができる。
【００５８】
また、金属錯体は、ダイマー、トライマー、テトラマーなどのオリゴマーでもよい。例えば、ダイマーとしては、チタンブトオキシドダイマー（（ｎ−Ｃ４Ｈ９Ｏ）３Ｔｉ−Ｏ−Ｔｉ（ｎ−Ｃ４Ｈ９Ｏ）３）などが挙げられる。
【００５９】
金属錯体の調製方法は、特に限定されず、公知の方法を用いることができる。例えば、中心金属を有する金属アルコキシドを２−プロパノールなどの溶媒に溶解し、その溶液に、配位子を有するアセト酢酸エステル、アセチルアセトンを添加し、加熱還流する。反応後、溶液から溶媒を除去すれば、目的の金属錯体を得ることができる。より具体的には、例えば、アルミニウムモノアセチルアセトネートビス（２−エチルヘキシルアセトアセテート）は、アルミニウムトリイソプロポキシドに、アセト酢酸２−エチルヘキシルを添加し、次いで、アセチルアセトンを添加し、約１時間、加熱還流する。２−プロパノールを留去すると、アルミニウムモノアセチルアセトネートビス（２−エチルヘキシルアセトアセテート）が得られる。
【００６０】
金属錯体は、市販品を用いてもよい。市販品としては、例えば、マツモトファインケミカル社のオルガチックスシリーズのＴＡ−１０、ＴＡ−２１、ＴＡ−２３、ＴＡ−３０、ＴＣ−１００、ＴＣ−４０１、ＴＣ−７１０、ＴＣ−１０４０、ＴＣ−２０１、ＴＣ−７５０、ＴＣ−３００、ＴＣ−３１０、ＴＣ−３１５、ＴＣ−４００、ＴＡ−１２、ＴＡ−６０、ＴＡ−８０、ＴＡ−９０、ＴＣ−１２０、ＴＣ−２２０、ＴＣ−２４５、ＴＣ−７３０、ＴＣ−８１０、ＴＣ−５００、ＴＣ−５１０などのチタン錯体；ＺＡ−４５、ＺＡ−６５、ＺＣ−１５０、ＺＣ−５４０、ＺＣ−７００、ＺＣ−５８０、ＺＣ−１２６、ＺＣ−３００などのジルコニウム錯体；Ａ−１０１０、Ａ−１００１、Ａ−１００８、Ａ−１００９、Ａ−１０１１などのアルミニウム錯体などが挙げられる。この他、例えば、川研ファインケミカル社の商品名アルミニウムエトキサイド、ＡＩＰＤ、ＰＡＤＭ、ＡＭＤ、ＡＳＢＤ、ＡＬＣＨ、ＡＬＣＨ−ＴＲ、アルミキレートＭ、アルミキレートＤ、アルミキレートＡ（Ｗ）、アルゴマー、アルゴマー８００ＡＦ、アルゴマー１０００ＳＦ、アルミゾルー１０Ａ、アルミゾルーＦ１０００、アルミゾルー１０Ｄなどのアルミニウム錯体が挙げられる。
【００６１】
本発明の塗料組成物の一実施形態では、金属錯体の配位子が、以下の一般式：
【化１】
2018109097.tif 000002
から選択される構造（一般式中、Ｒ４とＲ５は、それぞれ、独立して、有機基を表す）を１個以上含む。一実施形態では、Ｒ４は、水素原子または炭素数１〜１２のアルキル基であり、別の実施形態では、Ｒ４は、水素原子または炭素数１〜４のアルキル基である。一実施形態では、Ｒ５は、炭素数１〜３０のアルキル基またはアルケニル基である。別の実施形態では、Ｒ５は、炭素数１〜５のアルキル基であり、さらに別の実施形態では、Ｒ５は、炭素数６〜３０のアルキル基またはアルケニル基である。また別の実施形態では、Ｒ５は、炭素数８〜１８のアルキル基またはアルケニル基である。別の実施形態では、Ｒ５は、ＣＨ２ＣＨＣＯＯ（ＣＨ２）ｎ−基またはＣＨ２（ＣＨ３）ＣＣＯＯ（ＣＨ２）ｎ−基である（ｎは、１〜１０の整数）。別の実施形態では、Ｒ５は、ＣＨ２ＣＨＣＯＯ（ＣＨ２）ｎ−基、ＣＨ２（ＣＨ３）ＣＣＯＯ（ＣＨ２）ｎ−基、これらの基がそのエチレン性不飽和結合によって重合もしくは共重合した重合体、またはこれらの基と他のエチレン性不飽和結合を有するモノマーとが共重合した重合体である（ｎは、１〜１０の整数）。
【００６２】
本発明の塗料組成物の一実施形態では、金属錯体が、アルミニウムビスエチルアセトアセテート・モノアセチルアセトネートを含む。
【００６３】
（Ｃ）成分として金属錯体を用いる場合、塗料組成物中の金属錯体の含有量は、適宜調整すればよく、特に限定されない。一実施形態では、塗料組成物中の金属錯体の含有量は、（Ａ）成分、（Ｂ）成分および（Ｃ）成分の合計に対して、２質量％以上であり、別の実施形態では、５質量％以上である。２質量％以上とすることにより、没水後の撥液性が高まるという利点がある。一実施形態では、塗料組成物中の金属錯体の含有量は、（Ａ）成分、（Ｂ）成分および（Ｃ）成分の合計に対して、３０質量％以下であり、別の実施形態では、１５質量％以下である。１５質量％以下とすることにより、塗膜の透明性が高まりやすいという利点がある。
【００６４】
（Ｃ）成分として金属錯体を用いる場合、一実施形態では、（Ａ）成分のアルコキシ基と（Ｂ）成分のアルコキシ基の合計量（モル）に対する、（Ｃ）成分の量（モル）の割合は、０．５％以上であり、別の実施形態では、１．５％以上である。０．５％以上とすることにより、没水後の撥液性が高まるという利点がある。一実施形態では、（Ａ）成分のアルコキシ基と（Ｂ）成分のアルコキシ基の合計量（モル）に対する、（Ｃ）成分の量（モル）の割合は、５％以下であり、別の実施形態では、３％以下である。５％以下とすることにより、塗膜の透明性が高まりやすいという利点がある。
【００６５】
（Ｃ）成分としての塩基は、例えば、アンモニア、水酸化ナトリウム、水酸化カリウムなどの無機塩基；エチレンジアミン、アルカノールアミンなどの有機塩基などが挙げられる。
【００６６】
（Ｃ）成分としてのアミノ化合物は、例えば、アミノ変性シリコーン、アミノシラン、シラザン、アミン類などが挙げられる。
【００６７】
一実施形態では、（Ｃ）成分は、酸と、有機金属化合物および金属錯体からなる群より選択される１種以上とを含む。これにより、塗膜の形成において、塗膜を塩基処理する工程を省略することができる。
【００６８】
塗料組成物中の（Ｃ）成分の含有量は、適宜調整すればよく、特に限定されない。一実施形態では、０．０００１ｍｏｌ／Ｌ以上、０．００１ｍｏｌ／Ｌ以上または０．０５ｍｏｌ／Ｌ以上であり、別の実施形態では、１ｍｏｌ／Ｌ以下、０．５ｍｏｌ／Ｌ以下または０．１ｍｏｌ／Ｌ以下である。
【００６９】
本発明の塗料組成物は、（Ａ）成分、（Ｂ）成分および（Ｃ）成分に加えて、水；有機溶媒；無機ナノ粒子；顔料；意匠材料（例えば、砂、硅砂、カラーサンド、ビーズ、カラーチップ、鉱物チップ、ガラスチップ、木質チップおよびカラービーズなど）；造膜助剤；表面調整剤；防腐剤；防かび剤；消泡剤；光安定剤；紫外線吸収剤；酸化防止剤；ｐＨ調整剤；上記（Ａ）成分以外のシラン化合物などの成分を１種単独で、または２種以上を組み合わせて含んでいてもよい。以下、有機溶剤および無機ナノ粒子について例示説明する。
【００７０】
＜有機溶媒＞
有機溶媒としては、例えば、メタノール、エタノール、１−プロパノール、２−プロパノール、１−ブタノール、２−ブタノールなどのアルコール；アルコール以外の、トルエン、ヘキサン、アセチルアセトン、酢酸ブチルなどが挙げられる。溶媒は、１種単独で、または２種以上を組み合わせて用いることができる。
【００７１】
有機溶媒を用いる場合、塗料組成物中の有機溶媒の含有量は、適宜調整すればよく、特に限定されない。例えば、（Ａ）成分、（Ｂ）成分および（Ｃ）成分の合計１質量部に対して、０．０１〜２０質量部が好ましく、０．１〜１０質量部がより好ましい。
【００７２】
＜無機ナノ粒子＞
無機ナノ粒子としては、例えば、フュームドシリカなどのシリカ、シラス、石英ガラス、酸化アルミニウム、酸化チタンなどのナノ粒子が挙げられる。
【００７３】
無機ナノ粒子の平均粒子径は、ナノサイズであれば特に限定されず、適宜選択することができる。例えば、１０〜５００ｎｍとすることができる。
【００７４】
無機ナノ粒子は、市販品を用いてもよい。市販品としては、例えば、エボニック  デグサ  ゲーエムベーハー社のアエロジル（登録商標）９０、１３０、１５０、２００、２５５、３００、３８０、ＯＸ５０、ＴＴ６００、２００Ｆ、３８０Ｆ、２００ｐｈａｒｍａ、３００ｐｈａｒｍａなどの親水性フュームドシリカのアエロジルシリーズ；同社のアエロジル（登録商標）Ｒ９７２、ＲＹ５０、ＮＹ５０、ＲＸ５０、ＮＡＸ５０、ＲＸ２００、ＲＸ３００、Ｒ５０４、ＲＥＡ９０、ＮＡ５０Ｙ、ＲＡ２００ＨＳなどの疎水性フュームドシリカのアエロジルシリーズ；同社のアエロキサイド（登録商標）Ａｌｕ  Ｃ、Ａｌｕ  ６５、Ａｌｕ  １３０、ＴｉＯ２  Ｐ２５、ＴｉＯ２  Ｐ９０、ＴｉＯ２  ＰＦ  ２、ＴｉＯ２  Ｔ  ８０５、Ａｌｕ  Ｃ  ８０５、ＴｉＯ２  ＮＫＴ  ９０、ＳＴＸ  ５０１、ＳＴＸ  ８０１などの親水性ヒュームド金属酸化物のアエロキサイドシリーズなどが挙げられる。
【００７５】
無機ナノ粒子としては、アエロジル（登録商標）３００が好ましい。これにより、塗膜の耐水性を向上させることができる。
【００７６】
無機ナノ粒子を用いる場合、塗料組成物中の無機ナノ粒子の含有量は、適宜調整すればよく、特に限定されない。例えば、（Ａ）成分、（Ｂ）成分および無機ナノ粒子の総量に対して、０．１〜２０質量％が好ましく、０．５〜５質量％がより好ましい。
【００７７】
（塗料組成物の調製方法）
塗料組成物の調製方法は特に限定されず、上記（Ａ）成分〜（Ｃ）成分と、必要に応じて水、有機溶剤、無機ナノ粒子などのその他の成分とを任意の順序で混合することで調製することができる。塗料組成物の固形分濃度は作業性などを考慮して適宜調整する。
【００７８】
本発明に係る塗膜の一実施形態では、塗膜の動的接触角が、１０°以下である。別の実施形態では、塗膜の動的接触角が、３〜１０°である。ここで、動的接触角は、Ａ．Ｈｏｚｕｍｉ  ａｎｄ  Ｔ．Ｊ．ＭｃＣａｒｔｈｙ，Ｌａｎｇｍｕｉｒ，２６，２５６７（２０１０）に記載の前進接触角（θＡ）と後退接触角（θＲ）との差（θＡ−θＲ）で定義される。この動的接触角が小さいほど、塗膜表面の液滴は、水平面に対してわずかな傾斜角度で塗膜表面を滑落し、高い撥液性を有する。
【００７９】
本発明に係る塗膜の一実施形態では、塗膜中の炭素Ｃと主要構成金属元素Ｍの組成比Ｃ／Ｍ（分子がＣ、分母がＭである）が、塗膜表面（深さ０〜１０ｎｍ）と、当該塗膜表面以外の部分とで異なり、かつ、当該塗膜表面の組成比Ｃ／Ｍが１．５以上である。これにより、塗膜の撥液性がより高まる。主要構成金属元素Ｍは、例えば、ケイ素（Ｓｉ）である。この組成比は、Ｘ線光電子分光分析装置  Ｋｒａｔｏｓ  ＡＸＩＳ  Ｎｏｖａ（Ｋｒａｔｏｓ製）を用いて、以下の条件により求める。
測定元素：Ｃ、Ｓｉ、Ｏ
Ｓｔｅｐ：０．１ｅＶ  
Ｐａｓｓ  ｅｎｅｒｇｙ：  ８０
Ｃｈａｒｇｅ  ｎｅｗｔｒａｌｉｚｅｒ：  ｏｎ
【００８０】
（物品）
本発明に係る物品は、塗膜を表面に有する、物品である。これにより、物品は、撥液性と耐水性を有する。
【００８１】
物品としては、特に限定されない。例えば、上記塗膜の形成方法で説明した素地上に塗膜を有する物品であり、自動車、電車、バス、タクシーなどの車両；船；飛行機、ヘリコプターなどの航空機；戸建住宅、マンションなどの集合住宅、オフィスビル、公共施設、商業施設、研究施設、軍事施設、トンネルなどの建築物ないし建造物；天井、屋根、柱、看板、電子看板（デジタルサイネージ）、ドア、門；橋；自動販売機；道路標識；信号；街灯；ＬＥＤ方式、液晶方式、電球方式などの電光掲示板；建築現場の建築材料、作業機械、建築機械；石碑；墓石；衣類；靴などの履物；傘などの雨具；包装材；メガネ、望遠鏡、カメラ、ビデオカメラ；鏡などが挙げられる。
【実施例】
【００８２】
以下、実施例を挙げて本発明をさらに詳しく説明するが、これらの実施例は、本発明の例示を目的とするものであり、本発明を何ら限定するものではない。特に断らない限り、配合量は、質量部を意味する。
【００８３】
実施例で用いた材料の詳細は以下のとおりである。
触媒１  ＨＣｌ：０．０１Ｍ  塩酸
触媒２  アルミキレートＤ：アルミニウムビスエチルアセトアセテート・モノアセチルアセトネート（金属錯体）、川研ファインケミカル社製、商品名アルミキレートＤ、固形分７５％
触媒３  クエン酸：東京化成工業社製の商品名Ｃ１９４９
触媒４  ＴＣ−１２０：チタンアセチルアセトネート（金属錯体）、マツモトファインケミカル社製、商品名オルガチックス  ＴＣ−１２０、固形分５３％
触媒５  マンデル酸：和光純薬工業社製の商品名Ｓ１４-７５７８１
溶媒１：エタノール、和光純薬工業社製、試薬特級
溶媒２：イソプロパノール、和光純薬工業社製、試薬特級
被塗物：アルミニウム板（日本テストパネル社製の商品名Ａ１１００Ｐ）をアルカリ脱脂したもの
滑落試験の油：日興キャスティ社製、防さび油、商品名ＣＡＳＴＹ  スペースコートＳ−１００
ＦＴ−ＩＲ分光装置：Ｔｈｅｒｍｏ  Ｆｉｓｈｅｒ  Ｓｃｉｅｎｔｉｆｉｃ社製の商品名Ｎｉｃｏｌｅｔ（登録商標）ｉＳ１０
【００８４】
塗膜中のＳｉ−ＯＨ基と、Ｓｉ−Ｏ−Ｓｉ結合との比率（Ｓｉ−ＯＨ基／Ｓｉ−Ｏ−Ｓｉ結合）は、ＦＴ−ＩＲ分光装置を用いて以下の条件により求めた。
・全反射法（ＡＴＲ；Ａｔｔｅｎｕａｔｅｄ  Ｔｏｔａｌ  Ｒｅｆｌｅｃｔａｎｃｅ）
・積算回数３２回
・Ｓｉ−ＯＨ基を反映するピークを９４０ｃｍ−１として、Ｓｉ−Ｏ−Ｓｉ結合を反映するピークを１１００ｃｍ−１として、各ピークの頂点の高さの比を求めた。これらのピークのバンドが一部で重なりあっている場合は、そのピークを含むそれぞれのバンドにおける端と端を結ぶ線をベースラインとし、各ピークからそのベースラインに線を引き、その線の長さの比率から求めた。
【００８５】
（実施例１〜２６および比較例１〜８）
表１に示す（Ａ）成分と（Ｂ）成分を用いて、表２に示す配合で、実施例および比較例の塗料組成物を調製した。例えば、実施例９では、以下のように塗料組成物を調製した。プラスチック瓶に、エタノール３．８６２ｇ、デシルトリメトキシシラン（比重０．９０３、純度０．９７０）０．４３３ｇ、テトラエトキシシラン（比重０．９３５、純度０．９７０）１．３２９ｇ、および塩酸０．４９５ｇを入れた。次いで、その溶液をスターラーで２４時間撹拌した。次いで、その溶液を温度２２℃で２４時間保存した。次いで、その溶液０．４ｇにイソプロパノール２０ｇを添加して希釈して、実施例９の塗料組成物（固形分濃度０．５％）を調製した。ただし、実施例２３〜２６では、（Ａ）成分、（Ｂ）成分および（Ｃ）成分の合計に対する（Ｃ）成分の含有量を以下のように変更した。
実施例２３：（Ｃ）成分の含有量１０質量％
実施例２４：（Ｃ）成分の含有量０．０２ｍｏｌ／Ｌ
実施例２５：（Ｃ）成分の含有量８質量％
実施例２６：（Ｃ）成分の含有量０．１ｍｏｌ／Ｌ
【００８６】
【表１】
2018109097.tif 000003
【００８７】
【表２】
2018109097.tif 000004
＊１：（Ａ）成分および（Ｂ）成分は、表１を参照。比較例１は（Ｂ）成分／（Ａ）成分のモル比が０／４であり、比較例２は（Ｂ）成分／（Ａ）成分のモル比が１／０である。
＊２：「○」は触媒を配合したことを表し、「−」は触媒を配合しなかったことを表す。
【００８８】
調製した塗料組成物について、以下のように、塗膜を形成した。そして、各塗膜について、後述するように、没水試験前後の動的接触角、水滴の滑落速度、油滴の滑落速度を測定および評価した。その結果を表２に合わせて示す。
【００８９】
（塗膜の形成）
温度２５℃、相対湿度５０％ＲＨ下で、７ｃｍ×１５ｃｍのアルミニウム板上に、バーコータＮｏ．７を用いて塗料組成物を塗装し、塗膜を形成した。その塗膜が形成されたアルミニウム板（以下、塗板という）を２４時間静置して乾燥させた。実施例１〜２３および比較例１〜６では、さらに、その塗板を、７０ｍＬの２５％アンモニア水を入れたデシケーター中に入れた。そして、５０℃で９６時間静置して、塗膜を塩基処理した。
【００９０】
実施例１〜２３および比較例１〜６では、塩基処理前後の塗膜中のＳｉ−ＯＨ基と、Ｓｉ−Ｏ−Ｓｉ結合との比率（Ｓｉ−ＯＨ基／Ｓｉ−Ｏ−Ｓｉ結合）を測定した。その結果を表２に合わせて示す。
【００９１】
（没水試験）
塗膜の全体を、イオン交換水を満たしたビーカーに浸漬し、室温で６時間静置した。
【００９２】
（動的接触角の測定）
動的接触角は、Ａ．Ｈｏｚｕｍｉ  ａｎｄ  Ｔ．Ｊ．ＭｃＣａｒｔｈｙ，Ｌａｎｇｍｕｉｒ，２６，２５６７（２０１０）に記載の方法により求めた。動的接触角が１０°以下が良好な撥液性を有することを示す。
【００９３】
（滑落時間による撥液性の評価）
塗膜を、水平面から４５°に傾斜して固定した後、２０μＬのイオン交換水と油のそれぞれを静かに塗膜上に載せた。そして、載せた地点から素地を５ｃｍ下方に移動するまでの時間（秒）を測定した。以下の基準で撥液性を評価した。評価Ａの方が撥液性が良好である。
評価Ａ：液滴が６０秒以内に５ｃｍ下方に移動した
評価Ｂ：液滴が６０秒超えで５ｃｍ下方に移動した
【００９４】
表２から、比較例の塗膜では、耐水性がなく、没水試験によって撥液性が低下していた。これに対して、実施例の塗膜では、没水前後に良好な撥液性を示し、耐水性を有していた。
【産業上の利用可能性】
【００９５】
本発明によれば、撥液性と耐水性を有する塗膜を提供することができる。また、本発明によれば、撥液性と耐水性を有する物品を提供することができる。